FR 3041812 A1 20170331 FR 1559284 A 20150930 1 PROCEDE DE FORMATION D'UNE PORTION SEMICONDUCTRICE PAR CROISSANCE EPITAXIALE SUR UNE PORTION CONTRAINTE DOMAINE TECHNIQUE Le domaine de l'invention est celui de la croissance épitaxiale d'une portion semiconductrice sur une portion contrainte de germination reposant sur une couche support. L'invention s'applique en particulier à la réalisation d'un dispositif microélectronique ou optoélectronique comportant une telle portion semiconductrice dont la structure cristallographique présente avantageusement pas ou peu de défauts structuraux. ÉTAT DE LA TECHNIQUE ANTÉRIEURE Dans diverses applications microélectroniques ou optoélectroniques, il peut être avantageux d'utiliser une couche semiconductrice en un matériau cristallin contraint. C'est le cas notamment des transistors haute performance où la contrainte subie par le matériau peut se traduire par une augmentation de la vitesse de déplacement des porteurs de charge, améliorant ainsi les performances du transistor. C'est le cas également de certaines sources de lumière dont le matériau de la couche émissive ou du milieu à gain présente, hors contrainte, une structure de bandes d'énergie indirecte, la structure de bandes étant alors rendue sensiblement directe par l'application d'une contrainte adéquate. Il peut également être avantageux de former une couche ou une portion de couche semiconductrice par croissance épitaxiale sur une telle couche contrainte, cette dernière étant alors adaptée à la croissance de la couche à épitaxier. Se pose alors d'une manière générale la difficulté d'un éventuel désaccord de maille entre la couche de germination / support et la couche épitaxiale, qui peut se traduire le cas échéant par l'apparition de défauts structuraux à l'interface entre les couches, défauts susceptibles de dégrader les propriétés électroniques et/ou optiques de la couche épitaxiée. Le désaccord de maille 3041812 2 s'entend comme la différence relative entre le paramètre de maille a, du matériau à épitaxier et celui ag de la couche de germination, et peut s'exprimer par le paramètre 4a/a = (acag)/a,. La couche épitaxiale croît avec un paramètre de maille sensiblement égal à celui de la couche de germination mais subit une déformation de sa structure cristallographique 5 qui se traduit par la génération de contraintes mécaniques, notamment en compression ou en tension. A partir d'une épaisseur dite critique, les contraintes subies par la couche épitaxiale peuvent relaxer et provoquer l'apparition de défauts structuraux, par exemple des dislocations dites de désaccord de maille, localisés à l'interface avec la couche de germination, entraînant alors une dégradation des propriétés électroniques et/ou optiques 10 de la couche épitaxiée. Aussi, la croissance épitaxiale d'une couche semiconductrice sur une couche contrainte de germination peut permettre de modifier voire contrôler le désaccord de maille. Le document W003/045837 décrit un exemple de procédé de formation d'une portion semiconductrice par épitaxie sur une portion contrainte de germination. On réalise tout 15 d'abord un empilement d'une couche de germination, par exemple en silicium, solidaire d'une couche support par l'intermédiaire d'une couche sacrificielle intercalée. La couche de germination est structurée de manière à former une portion de germination reliée à une partie périphérique. La portion de germination est ensuite suspendue au-dessus d'une cavité formée par gravure de la couche sacrificielle sous-jacente, puis est mise sous 20 contrainte par le dépôt d'un matériau adapté de part et d'autre de la portion de germination. Une portion semiconductrice, par exemple en silicium germanium ou en matériaux III-V est ensuite formée par épitaxie à partir de la portion contrainte de germination. On peut ainsi, par exemple, modifier la composition dans la portion épitaxiée de silicium germanium en fonction de la contrainte subie par la portion de germination. 25 Il existe cependant un besoin pour obtenir une structure semiconductrice comportant une portion semiconductrice épitaxiée sur une portion contrainte de germination, qui puisse supporter des étapes ultérieures classiques de microélectronique, telles que des étapes de dépôt de couche, de lithographie et de gravure, voire de dopage, en fonction des applications microélectroniques ou optoélectroniques visées. 3041812 3 EXPOSÉ DE L'INVENTION L'invention a pour objectif de remédier au moins en partie aux inconvénients de l'art antérieur, et plus particulièrement de proposer un procédé de formation d'une portion 5 semiconductrice par croissance épitaxiale sur une portion contrainte de germination. Pour cela, l'objet de l'invention est un procédé de formation d'une portion semiconductrice par croissance épitaxiale sur une portion contrainte de germination, comportant les étapes dans lesquelles : on fournit un empilement formé d'une couche de germination recouvrant une 10 couche sacrificielle disposée sur une couche support ; on structure la couche de germination de manière à former une partie structurée et une partie périphérique, la partie structurée comportant une portion centrale reliée à la partie périphérique ; on réalise une cavité sous la partie structurée en rendant libre une surface de la 15 couche support située en regard de la partie structurée, la portion centrale, dite portion contrainte de germination, étant alors contrainte ; on forme la portion semiconductrice par croissance épitaxiale sur la portion contrainte de germination ; caractérisé en ce que, lors de l'étape iii), on réalise en outre une mise en contact de la partie 20 structurée avec ladite surface libre de manière à rendre solidaire la partie structurée de ladite surface libre. Certains aspects préférés mais non limitatifs de ce procédé de réalisation sont les suivants : Lors de l'étape ii), la portion de germination peut être contrainte de sorte que, lors de l'étape iv), la portion semiconductrice est épitaxiée de manière sensiblement relaxée. 25 Lors de l'étape ii), la portion centrale peut être reliée à la partie périphérique par au moins deux portions latérales opposées l'une à l'autre vis-à-vis de la portion centrale, de sorte que, lors de l'étape iii), la portion centrale est contrainte par les portions latérales. 3041812 4 L'étape iv) peut comporter une sous-étape préalable dans laquelle on dépose un masque de croissance sur la partie structurée de manière à recouvrir les portions latérales et à rendre libre une surface de la portion centrale de germination, dite surface de germination, la portion semiconductrice étant formée à partir de la surface de germination. 5 A la suite de l'étape iii), la partie structurée peut être solidaire de la surface libre de la couche support par collage moléculaire, et on peut effectuer les sous-étapes suivantes : a) on détermine une valeur minimale d'énergie de collage moléculaire de la partie structurée sur la couche support, ainsi qu'une valeur minimale de surface collée des portions latérales sur la couche support, ces valeurs minimales étant telles que ladite 10 énergie de collage moléculaire est supérieure à une énergie élastique de la partie structurée ; b) on effectue, après l'étape iii) ou iv), un recuit de consolidation à une température de recuit telle que l'énergie de collage moléculaire présente une valeur supérieure ou égale à ladite valeur minimale préalablement déterminée ; puis 15 c) on grave une partie distale des portions latérales vis-à-vis de la portion contrainte de germination, de sorte que la surface collée des portions latérales présente une valeur supérieure ou égale à ladite valeur minimale préalablement déterminée. On peut réaliser l'étape c) de gravure après l'étape iv) de croissance épitaxiale au cours de laquelle on effectue l'étape b) de recuit de consolidation. 20 Lors de l'étape c), on peut graver une partie distale des portions latérales formant raccord avec la partie périphérique de la couche de germination. A la suite de l'étape c), la partie structurée peut présenter une face supérieure opposée à la couche support sensiblement plane. Lors de l'étape iii), on peut réaliser la cavité et la mise en contact par gravure par HF en 25 phase vapeur éventuellement suivie par le dépôt puis l'évaporation d'un liquide au niveau de la cavité, et lors de l'étape v la température de recuit peut être sensiblement supérieure ou égale à 200°C. 3041812 5 Lors de l'étape iii), on peut réaliser une oxydation ou une nitruration de ladite surface libre et d'une surface de la partie structurée orientée vers la surface libre, et lors de l'étape b) la température de recuit peut être sensiblement supérieure ou égale à 100°C. A la suite de l'étape iii), une couche diélectrique, issue de ladite oxydation ou nitruration 5 réalisée, peut être formée à l'interface entre la partie structurée et la couche support, qui présente une épaisseur de préférence supérieure ou égale à 10nm. Lors de l'étape ii), la structuration des portions latérales peut être réalisée de sorte que, lors de l'étape iii), la portion contrainte de germination présente une déformation uniaxiale ou biaxiale. 10 La portion semiconductrice épitaxiée peut comporter au moins une partie dopée avec un niveau de dopage supérieur ou égal à 2.1018 cm-3. L'invention porte également sur un procédé de réalisation d'un dispositif optoélectronique comportant une portion semiconductrice obtenue par le procédé selon l'une quelconque des caractéristiques précédentes, dans lequel on réalise une jonction PN ou PIN dans la 15 portion semiconductrice, la jonction s'étendant de manière sensiblement orthogonale ou parallèle au plan de la couche support. On peut réaliser une cavité optique dans laquelle est située la portion semiconductrice dont le matériau est adapté à former un milieu à gain, le dispositif obtenue étant adapté à émettre un faisceau lumineux cohérent. 20 L'invention porte également sur une structure semiconductrice comportant une portion semiconductrice épitaxiée sur une portion contrainte de germination solidaire par adhérence moléculaire d'une couche support. BRÈVE DESCRIPTION DES DESSINS 25 D'autres aspects, buts, avantages et caractéristiques de l'invention apparaîtront mieux à la lecture de la description détaillée suivante de formes de réalisation préférées de celle-ci, donnée à titre d'exemple non limitatif, et faite en référence aux dessins annexés sur lesquels : 3041812 6 les figures la à le illustrent, de manière schématique et en vue en coupe, différentes étapes d'un procédé de formation d'une portion semiconductrice par croissance épitaxiale sur une portion contrainte de germination, solidaire d'une couche support par collage moléculaire hydrophobe ; 5 la figure 2a illustre de manière schématique et en vue de dessus une portion semiconductrice épitaxiée sur une portion contrainte de germination subissant une déformation biaxiale, et la figure 2b illustre la partie structurée séparée d'une partie périphérique de la couche de germination ; la figure 3a illustre de manière schématique et en vue de dessus une portion 10 semiconductrice épitaxiée sur une portion contrainte de germination subissant une déformation uniaxiale, et la figure 3b illustre la partie structurée séparée d'une partie périphérique de la couche de germination ; la figure 4 illustre un exemple de relation entre l'énergie surfacique de collage hydrophile et hydrophobe entre la partie structurée et la couche support en fonction d'une 15 température de recuit de consolidation du collage moléculaire ; les figures 5a à 5e illustrent, de manière schématique et en vue en coupe, différentes étapes d'un procédé de formation d'une portion semiconductrice par croissance épitaxiale sur une portion contrainte de germination, solidaire d'une couche support par collage moléculaire hydrophile ; 20 les figures 6a et 6b illustrent de manière schématique et en vue en coupe deux exemples de dispositif optoélectronique comportant une portion semiconductrice épitaxiée sur une portion contrainte de germination, le dispositif optoélectronique étant ici une diode électroluminescente comportant une jonction PIN orientée de manière verticale (figure 6a) ou horizontale (figure 6b) ; 25 les figures 7a à 7f illustrent de manière schématique et en vue en coupe différentes étapes d'un procédé de réalisation d'un dispositif optoélectronique comportant une portion semiconductrice épitaxiée sur une portion contrainte de germination, le dispositif 3041812 7 optoélectronique étant ici une source laser dont la cavité optique est réalisée au niveau de la couche support. EXPOSÉ DÉTAILLÉ DE MODES DE RÉALISATION PARTICULIERS 5 Sur les figures et dans la suite de la description, les mêmes références représentent les éléments identiques ou similaires. De plus, les différents éléments ne sont pas représentés à l'échelle de manière à privilégier la clarté des figures. L'invention concerne d'une manière générale un procédé de formation d'une portion 10 semiconductrice par croissance épitaxiale sur une portion contrainte de germination, celle- ci reposant sur une couche support. Par portion, on entend une structure dont les dimensions dans un plan orthogonal à sa direction d'épaisseur sont inférieures à celles de la couche support sur laquelle elle repose. Une portion contrainte est une portion dont la structure cristallographique est contrainte, 15 ici en tension ou en compression, déformant la maille cristalline dans un plan parallèle à l'interface entre les portions. La portion est au contraire dite relaxée lorsque sa structure cristallographique est non contrainte, c'est-à-dire lorsque son paramètre de maille est identique au paramètre de maille naturel du matériau. Le paramètre de maille considéré ici est celui orienté dans un plan parallèle à l'interface entre la portion semiconductrice 20 épitaxiée et la portion contrainte de germination. Par portion de germination, on entend une portion réalisée en un matériau favorisant la croissance de la portion semiconductrice. On décrit par la suite un mode de réalisation préféré d'un procédé de réalisation d'une structure semiconductrice, comportant une portion de germanium monocristallin contraint, collée par adhérence moléculaire à une couche support de silicium, sur laquelle 25 est épitaxiée en accord de maille une portion semiconductrice de Gel,Snx monocristallin. La portion semiconductrice est épitaxiée de sorte que sa structure cristallographique est sensiblement relaxée, son paramètre de maille étant alors sensiblement identique à son paramètre de maille naturelle. De manière alternative, une déformation de la portion 3041812 8 épitaxiée peut être générée, l'épaisseur de la portion épitaxiée étant alors inférieure à l'épaisseur critique dont la valeur dépend notamment de la proportion atomique des éléments dans le composé GeSn. La déformation peut être mesurée directement par diffraction X ou TEM, ou indirectement par spectroscopie Raman. 5 D'une manière générale, le matériau de la portion semiconductrice épitaxiée est cristallin, de préférence monocristallin, et peut être choisi notamment parmi les éléments de la colonne IV de la classification périodique, tels que le silicium, le germanium, l'étain dans sa phase semiconductrice, et les alliages formés de ces éléments, par exemple le SiGe, le GeSn, le SiGeSn. Il peut également être choisi parmi les alliages comportant des éléments 10 des colonnes III et V de la classification périodique, par exemple le GalnAs et l'InP, voire comportant des éléments des colonnes II et VI, par exemple le CdHgTe. Par ailleurs, le matériau de la couche de germination est adapté à favoriser la croissance de la portion semiconductrice à épitaxier, et peut comporter des éléments de la colonne IV de la classification périodique, voire des colonnes III et V. Le matériau de la couche support peut 15 être choisi parmi le silicium, le saphir, le borosilicate, la silice, le verre, le quartz ou tout autre matériau adapté à être collé par adhérence moléculaire au matériau de la couche de germination. Enfin, le matériau de la couche sacrificielle peut être choisi parmi le silicium, un oxyde ou un nitrure, par exemple de silicium. 20 Les figures la à le illustrent des étapes d'un procédé de formation d'une portion semiconductrice épitaxiée sur une portion contrainte de germination, celle-ci reposant sur une couche support, selon un premier mode de réalisation. Dans cet exemple, la portion épitaxiée est réalisée en germanium-étain, la portion de germination est en germanium contraint en tension et la couche support est en silicium. 25 On définit ici un repère orthonormé (X,Y,Z) où X et Y sont les axes horizontaux définissant un plan parallèle aux plans suivant lesquels s'étendent les différentes couches et portions, et où Z est l'axe vertical suivant lequel l'épaisseur des couches et portions est définie. Les termes « haut / bas », « inférieur / supérieur » sont définis suivant l'axe vertical Z. 3041812 9 Selon une première étape illustrée sur la figure la, on réalise un empilement formé d'une couche de germination 10 solidarisée à une couche support 30 par l'intermédiaire d'une couche sacrificielle 20. On réalise ici l'empilement sous forme d'un substrat GOI (pour Germanium On Isulator, en 5 anglais), c'est-à-dire d'une couche de germination 10 de germanium recouvrant une couche sacrificielle 20 d'oxyde de silicium reposant ici sur une couche support 30 de silicium. Cet empilement est de préférence réalisé au moyen du procédé décrit dans la publication de Reboud et al. intitulée Structural and optical properties of 200 mm germanium-on-insulator (Ge01) substrates for silicon photonics applications, Proc. SPIE 10 9367, Silicon Photonics X, 936714 (February 27, 2015) qui met notamment en oeuvre la technologie Smart CutTM Plus précisément, on effectue tout d'abord la croissance épitaxiale d'une couche semiconductrice de germanium sur une couche épaisse de silicium. La couche de germanium présente alors, à température ambiante, une déformation résiduelle en 15 tension de l'ordre de 0,2%. On dépose ensuite une couche diélectrique, par exemple un oxyde de silicium, sur la surface libre de la couche de germanium, puis on effectue une implantation d'ions H+ dans la couche de germanium. Ensuite, on solidarise la couche diélectrique recouvrant la couche de germanium avec un substrat poignée formé d'une couche diélectrique recouvrant une couche de silicium. On sépare la couche de germanium 20 en deux parties au niveau d'une zone fragilisée par l'implantation d'ions. On obtient ainsi une couche de germanium monocristallin 10 recouvrant une couche sacrificielle 20, ici en oxyde de silicium, qui repose sur une couche support 30, ici en silicium. La couche support 30 en silicium peut être une couche d'un substrat de type SOI (pour Silicon On Insulator). La couche 10 est dite couche de germination dans la mesure où son matériau est adapté à 25 la croissance épitaxiale ultérieure d'une portion semiconductrice. La surface libre, c'est-à- dire exposée, de la couche de germanium peut ensuite être nettoyée par gravure ionique réactive (ou gravure RIE, pour Reactive Ion Etching en anglais) éventuellement suivie d'un polissage mécano-chimique (ou CMP, pour Chemical Mechanical Polishing en anglais). 3041812 10 De manière alternative, on peut réaliser l'empilement par croissance épitaxiale d'une couche de germanium sur un substrat, la couche de germanium étant ensuite recouverte d'une couche d'oxyde de silicium. On solidarise cet empilement par collage moléculaire avec un second empilement formée d'une couche de silicium recouverte d'une couche 5 d'oxyde de silicium, le collage étant réalisé par mise en contact mutuel des couches d'oxyde de silicium. On supprime ensuite totalement le substrat, par exemple par meulage (grinding, en anglais), de manière à obtenir ainsi la couche de germination en germanium liée à une couche support de silicium par une couche sacrificielle d'oxyde de silicium. Cette approche est notamment décrite dans la publication de Jan et al. intitulée Tensile-strained 10 germanium-on-insulator substrate for silicon-compatible optoelectronics, Opt. Mater. Express 1, 1121-1126 (2011). La couche de germination peut présenter, selon les applications électroniques ou optoélectroniques visées, une épaisseur de l'ordre de quelques dizaines de nanomètres à quelques microns. La couche sacrificielle peut présenter une épaisseur de l'ordre de 15 quelques dizaines de nanomètres à quelques microns. La couche support peut présenter une épaisseur de quelques dizaines de nanomètres à quelques centaines de microns. La réalisation de la couche de germination 10 d'épaisseur voulue au moyen du procédé décrit dans la publication de Reboud et al. 2015 est particulièrement avantageuse dans la mesure où la qualité cristalline de la couche de germination 10 est particulièrement élevée 20 et sensiblement homogène suivant l'épaisseur de la couche. A titre d'exemple, la densité de dislocations peut être inférieure à 10' cm' sur toute l'épaisseur de la couche, en particulier au niveau de l'interface avec la couche sacrificielle 20. Selon une deuxième étape (non représentée sur la figure la), on structure la couche de germination 10 de manière à ce qu'elle présente une partie structurée 11 et une partie 25 périphérique 12, la partie structurée 11 comportant une portion centrale 40 reliée à la partie périphérique 12 qui entoure ici la partie structurée 11. Dans cet exemple, des portions latérales 50 relient la portion 40 de la partie périphérique 12 (cf. par exemple figures lb, 2a ou 3a). La partie structurée 11 est réalisée par des étapes classiques de lithographie puis de gravure de la couche de germination 10, qui ne sont donc pas détaillées 3041812 11 ici. Comme le montre la figure 2a ou 3a, la portion centrale 40 peut présenter une forme, dans le plan (X,Y), sensiblement carrée ou rectangulaire, de quelques centaines de nanomètres à quelques microns de côté. D'autres formes sont possibles, telles que des formes allongées voire polygonales. 5 Au moins deux portions latérales 50 sont ici réalisées qui relient chacune une bordure de la portion centrale 40 à la partie périphérique 12. Elles sont agencées deux à deux vis-à-vis de la portion centrale 40 de manière à définir au moins un axe de déformation sensiblement rectiligne. Dans l'exemple de la figure 2a, deux paires de portions latérales 50 sont représentées où ces dernières s'étendent chacune à partie d'une bordure de la 10 portion centrale 40 de forme sensiblement carrée jusqu'à la partie périphérique 12. Les portions latérales 50 sont agencées deux à deux de manière à définir ici deux axes de déformation sécants l'un avec l'autre au niveau de la portion centrale 40. Ainsi, une déformation biaxiale de la portion centrale 40, orientée suivant les deux axes de déformation, est en mesure d'être générée lorsque la partie structurée 11 sera suspendue 15 lors d'une étape ultérieure. Dans l'exemple de la figure 3a, une unique paire de portions latérales 50 est représentée où ces dernières sont agencées de manière à définir un unique axe de déformation de la portion centrale 40. Ainsi, une déformation uniaxiale est en mesure d'être générée dans la portion centrale 40 lors d'une étape ultérieure. La portion centrale 40 est destinée à devenir une portion contrainte, ici en tension, donc 20 présentant une déformation de sa structure cristallographique par augmentation de son paramètre de maille. Les portions latérales 50 sont ainsi destinées à mettre en tension la portion centrale 40, de préférence sans pour autant subir elles-mêmes une contrainte mécanique significative. Pour cela, la dimension surfacique dans le plan (X,Y), et en particulier la largeur de chaque portion latérale 50, c'est-à-dire la dimension transversale 25 sensiblement orthogonale à l'axe de déformation, est choisie de sorte que la portion latérale 50 ne présente sensiblement pas ou peu de déformation. Plus précisément, la déformation moyenne, dans l'épaisseur de la portion latérale 50, diminue à mesure qu'on s'éloigne de la portion contrainte 40 et devient négligeable à une distance supérieure ou égale à une ou deux fois la dimension de la portion contrainte 40. La largeur moyenne de 3041812 12 chaque portion latérale est supérieure à la largeur moyenne de la portion centrale, de préférence dix fois supérieure à cette dernière. La déformation moyenne de la portion latérale 50, c'est-à-dire le champ de déformation intégré dans le volume de la portion latérale présente une valeur inférieure à celle de la portion contrainte, voire est négligeable 5 vis-à-vis de la déformation moyenne dans la portion contrainte. Sur les exemples des figures 2a et 3a, les portions latérales 50 présentent une forme de trapèze de sorte que la largeur augmente à mesure que l'on s'éloigne de la portion centrale 40. D'autres formes sont possibles, par exemple une forme où les portions latérales présentent une augmentation brusque de largeur vis-à-vis de la portion centrale puis une zone principale 10 à largeur constante. Ainsi, on obtient une couche de germination 10 structurée localement recouvrant la couche sacrificielle 20. La couche de germination 10 présente une partie structurée 11 comportant une portion centrale 40, ici reliée par des portions latérales 50 à une partie périphérique 12 de la couche 10. La portion centrale 40 est destinée à subir une contrainte en tension 15 issue d'une déformation générée par les portions latérales 50. Selon une troisième étape illustrée sur les figures lb et lc, on réalise une cavité sous la partie structurée de la couche de germination en rendant libre une surface de la couche support située en regard de la partie structurée, de manière à la suspendre au-dessus de cette surface libre. La portion centrale est alors mise en contrainte, ici en tension par les 20 portions latérales. Puis, selon l'invention, on effectue la mise en contact de la partie structurée suspendue avec la surface libre de la couche support. Une surface dite libre ou rendue libre est une surface exposée sur laquelle un matériau peut être déposé. Dans un premier temps, comme illustré sur la figure lb, la cavité 21 est réalisée par gravure humide de la couche sacrificielle 20 rendue accessible par des ouvertures obtenues lors de 25 la structuration de la couche de germination 10. La gravure humide utilise ici de l'acide fluorhydrique (également appelé HF, pour Hydrogen Fluoride en anglais) en phase vapeur. Le flux de vapeur HF peut être faible de manière à graver la couche sacrificielle à une vitesse modérée de l'ordre de lOnm par minute. Plus précisément, le flux de vapeur peut, à titre d'exemple, comporter de l'acide fluorhydrique à 15 torr de pression partielle, de l'alcool à 3041812 13 0,01 torr et de l'azote à 60 torr. Ainsi, on grave sur toute son épaisseur la partie de la couche sacrificielle 20 située sous la partie structurée 11 de la couche de germination 10. La partie structurée 11 est alors suspendue au-dessus de la surface rendue libre 31 de la couche support 30, formant ainsi une cavité 21. La cavité 21 est donc située entre la partie 5 structurée 11 et la surface libre 31 de la couche support 30. On obtient ainsi une partie structurée 11 suspendue, qui prend la forme d'une membrane suspendue, dont les portions latérales 50 forment maintenant des bras tenseurs qui maintiennent la portion centrale 40 au-dessus de la surface libre 31 de la couche support 30 et génèrent dans la portion centrale 40 une contrainte mécanique en tension orientée 10 suivant les axes de déformation. La surface inférieure 13 de la partie structurée 11 et la surface libre 31 de la couche support 30 présentent ici une rugosité inférieure ou égale à 10nm RMS environ, propice au collage moléculaire effectué lors d'une étape ultérieure. Les dimensions respectives de la portion centrale 40 et des portions latérales 50 sont telles que les bras tenseurs génèrent une contrainte en tension dans la portion contrainte 15 sensiblement égale à une valeur prédéterminée de déformation. Dans la suite de la description, la portion centrale 40 est appelée portion contrainte de germination et les portions latérales 50 sont appelées bras tenseurs. Dans un second temps, et selon l'invention, comme illustré sur la figure 1c, on réalise la mise en contact de la membrane suspendue 11, plus précisément de la portion contrainte 20 40 et d'au moins une partie des bras tenseurs 50, de manière à rendre solidaire la partie structurée 11 avec la surface libre 31 de la couche support. Pour cela, on immerge ici la partie structurée 11 dans une solution liquide, par exemple d'alcool ou d'eau déionizée acidifiée (pH proche de 2), puis on évapore le liquide. Lors de la phase d'évaporation, la partie structurée 11 suspendue vient naturellement au contact 25 de la surface libre 31 de la couche support. Ainsi, elle repose sur la couche support, de sorte que la surface inférieure d'au moins une partie des bras tenseurs 50 est au contact avec la surface libre 31. La surface inférieure de la portion contrainte 40 peut être totalement, partiellement, ou pas au contact de la surface libre 31. 3041812 14 La mise en contact de ces surfaces assure un collage direct, ici de type hydrophobe, de la partie structurée 11 avec la couche support 30. Le collage direct est ici de type hydrophobe dans la mesure où les surfaces se solidarisent l'une à l'autre par l'intermédiaire de liaisons hydrogène. A température ambiante, comme l'illustre la figure 5 représentant l'évolution 5 de l'énergie surfacique de collage hydrophobe entre les surfaces collées, l'énergie de collage hydrophobe est ici de l'ordre de 5mJ/m2. La partie structurée 11 est solidaire de la couche par collage direct, également appelé collage moléculaire ou collage par adhérence moléculaire, c'est-à-dire que la solidarisation de surfaces est réalisée sans apport de couche collante (de type colle, glue, etc...) mais par 10 le biais des forces attractives d'interaction atomique ou moléculaire entre les surfaces, par exemple des forces de Van der Walls, des liaisons hydrogènes, voire des liaisons covalentes. Comme il est détaillé par la suite, le collage moléculaire peut être de type hydrophile ou hydrophobe. Le collage est de type hydrophile lorsqu'il concerne l'adhérence de surfaces hydrophiles, c'est-à-dire de surfaces ayant la capacité à se lier avec des molécules d'eau 15 par un mécanisme d'adsorption. Le collage met alors en jeu des forces de liaison hydrogène dont l'intensité d'interaction est particulièrement élevée. Pour cela, les surfaces hydrophiles sont terminées par des groupements hydroxyles (-OH). Alternativement, le collage peut être de type hydrophobe et concerner alors des surfaces qui n'ont pas la capacité d'adsorber de l'eau. Pour cela, les surfaces hydrophobes peuvent être saturées 20 d'atomes tels que l'hydrogène ou le fluor. Par mise en contact, on entend le contact de la surface inférieure 13 de la partie structurée avec la surface rendue libre 31 de la couche support. Ces surfaces peuvent être formées du matériau composant principalement les couches ou d'un matériau intercalaire différent de ce matériau principal. La couche de germination et la couche support peuvent ainsi 25 comporter une couche mince d'un matériau intercalaire obtenu par exemple par dépôt ou par oxydation, de préférence après formation de la cavité. Dans le procédé décrit ici faisant intervenir le collage hydrophobe, la couche de germination et la couche support ne comporte pas de matériau intercalaire. 3041812 15 On obtient ainsi une partie structurée 11 de la couche de germination 10, solidaire de la surface libre 31 de la couche support 30, ici par collage moléculaire de type hydrophobe. La partie non collée des bras tenseurs 50 est située dans la zone 51, dite distale, où ceux-ci rejoignent la partie périphérique 12 de la couche de germination 10, cette dernière 5 reposant sur la partie non gravée de la couche sacrificielle 20. En variante, l'étape de de réalisation de la cavité 21 et de mise en contact de la partie structurée 11 avec la surface libre 31 de la couche support peut être réalisée dans le même temps. Pour cela, la cavité 21 est par exemple réalisée par gravure humide par HF liquide voire par HF vapeur en haute pression. Dans le cas d'une gravure par HF vapeur, le flux de 10 vapeur peut comporter de l'acide fluorhydrique à 60 torr de pression partielle, de l'alcool à 0,1 torr et de l'azote à 75 torr. Le flux de gaz conduit alors à une vitesse de gravure plus importante que celle mentionnée précédemment, par exemple de l'ordre de 100nm/min, lors d'une réaction de gravure hors-équilibre. Aussi, des gouttes d'eau et d'acide fluorhydrique, produits de la réaction chimique, se forment dans la cavité et provoquent, 15 en évaporant, la mise en contact de la partie structurée avec la surface libre de la couche support. Selon une quatrième étape illustrée sur les figures 1d, on forme une portion semiconductrice 60 par croissance épitaxiale sur la portion contrainte de germination 40. Dans l'exemple représenté, la portion semiconductrice 60 est localisée uniquement en 20 regard de la portion contrainte de germination 40. Pour cela, on dépose un masque de croissance 61 de manière à recouvrir la partie structurée 11 ainsi que la partie périphérique 12, puis on réalise une ouverture rendant libre, c'est-à-dire exposée, une surface supérieure 62 de la portion contrainte de germination, dite alors surface de germination. La portion semiconductrice, par exemple en germanium-étain Gel_xSnx, est ensuite formée 25 par épitaxie sur la surface de germination de la portion contrainte. Elle peut être formée par des techniques de dépôt chimique en phase vapeur (CVD, acronyme anglais pour Chemical Vapor Deposition), telles que le dépôt chimique à basse pression (LPCVD, pour Low Pressure Chemical Vapor Deposition), le dépôt chimique en phase vapeur organométallique (MOCVD, pour Metal-Organic Chemical Vapor Deposition), le dépôt 3041812 16 chimique en phase vapeur assisté par plasma (PECVD, pour Plasma-Enhanced Chemical Vapor Deposition), l'épitaxie en phase vapeur aux hydrures (HVPE, pour Hydride Vapor Phase Epitaxy), voire également la pulvérisation cathodique réactive (sputtering en anglais). Des techniques telles que l'épitaxie par jets moléculaires (MBE, pour Molecular- 5 Beam Epitaxy) ou l'épitaxie en phase liquide (LPE, pour Liquid Phase Epitaxy) peuvent également être utilisées. On obtient ainsi une portion semiconductrice épitaxiée sur une portion contrainte de germination, elle-même reposant sur une couche support. Elle est donc solidaire de la couche support et en est espacée essentiellement par la présence de la portion contrainte 10 de germination. L'absence de cavité entre la portion de germination et la couche support facilite la réalisation d'opérations ultérieures classiques de la microélectronique, telles que le dépôt de couches minces, la lithographie, la gravure, voire le dopage de couches. Cela permet ainsi la réalisation ultérieure de dispositifs microélectronique ou optoélectronique comporte une telle portion semiconductrice épitaxiée. 15 Par ailleurs, l'absence de cavité assure une meilleure maîtrise de l'épitaxie de la portion semiconductrice, en écartant les risques de croissance non désirée à l'intérieur de la cavité. Par ailleurs, l'épitaxie est mieux contrôlée dans la mesure où la portion de germination repose sur la couche support, ce qui assure un contact thermique direct entre ces deux éléments et donc une meilleure maîtrise de la température d'épitaxie au niveau de la 20 portion de germination. Enfin, l'absence de cavité augmente la proximité entre la portion semiconductrice épitaxiée et la couche support et rend possible un éventuel couplage optique entre la portion semiconductrice formant par exemple le milieu à gain d'une source de lumière cohérence avec un guide d'onde disposé au niveau de la couche support, celle-ci formant alors une couche d'une plateforme photonique à base de silicium. 25 De plus, la maîtrise de la déformation de la structure cristallographique de la portion contrainte de germination par les bras tenseurs permet d'obtenir l'absence ou non de contraintes dans la portion semiconductrice. Il est avantageux que la portion semiconductrice soit épitaxiée en accord de maille, de sorte que la structure cristallographique ne soit pas déformée lors de la croissance épitaxiale. Le paramètre de 3041812 17 maille effectif de la portion contrainte de germination étant alors sensiblement égal au paramètre de maille naturel de la portion semiconductrice épitaxiée. Ainsi, l'absence de contraintes dans la portion semiconductrice permet de limiter les risques de relaxation plastique et donc de formation de défauts structuraux de type dislocations de désaccord 5 de maille. Ainsi, la portion semiconductrice présente des propriétés électroniques et/ou optiques optimales. Selon une cinquième étape facultative, comme l'illustre la figure le, on individualise la structure formée de la portion semiconductrice 60 épitaxiée recouvrant la portion contrainte de germination 40, et d'au moins une partie des bras tenseurs 50, c'est-à-dire 10 qu'on la sépare de la partie périphérique 12 de la couche de germination 10. Par séparer, rendre distincte ou individualiser, on entend ici que la partie structurée 11 n'est plus reliée à la partie périphérique 12 par les bras tenseurs 50, par gravure d'une partie distale 51 des bras tenseurs 50. La portion distale 51 des bras tenseurs correspond à la zone des bras tenseurs 50 éloignée de la portion contrainte 40 et formant le raccord avec la partie 15 périphérique 12. A l'issue de l'étape de croissance épitaxiale, l'empilement formé de la partie structurée 11 collée, comportant la portion contrainte 40 et les bras tenseurs 50 reposant sur la couche support 30, sur laquelle est située la portion épitaxiée 60, présente : o une énergie de collage Ec, issue du collage moléculaire hydrophobe sur la couche 20 support. Elle peut être estimée, au premier ordre, par la relation : Ec çz..-- ES(Sbt + spc) (1) où Es est l'énergie de surface évaluée à partir de la relation illustrée sur la figure 4, et Sbt et Six sont les surfaces respectives des bras tenseurs et de la portion contrainte. L'énergie de collage tend à stabiliser la partie structurée collée et à 25 éviter toute relaxation des contraintes susceptibles de modifier sa tenue mécanique ; o une énergie élastique Ee, issue de la contrainte mécanique en tension liée à la déformation de la portion contrainte par les bras tenseurs. Elle peut être estimée par la relation : 3041812 18 Ee 1 fffE . E2 dxdydz (2) 2 x,y,z où E est le module d'Young local et E la déformation locale subie par la structure semiconductrice (formée de la portion contrainte 40, de la portion épitaxiée 60, et des portions latérales 50). L'énergie élastique tend à déstabiliser la structure 5 semiconductrice collée de manière à relaxer naturellement les contraintes. On peut noter que, au premier ordre, l'énergie de collage comporte un terme prépondérant lié à la surface collée des bras tenseurs, celle-ci est généralement supérieure à la surface collée de la portion contrainte. Par ailleurs, l'énergie élastique comporte un terme prépondérant lié à la déformation de la portion contrainte, dans la mesure où les 10 bras tenseurs présentent une valeur moyenne de déformation proche de la valeur de déformation résiduelle, celle-ci étant inférieure à la valeur de la déformation subie par la portion contrainte. Dans le but de réaliser une partie structurée 11 dont la tenue mécanique est préservée, et qui puisse être séparée de la partie périphérique 12, l'énergie de collage doit être 15 supérieure à l'énergie élastique, ce qui se traduit au premier ordre par l'inégalité suivante : musi";sen) > Ee(sen) (3) Pour cela, tout d'abord on détermine à la fois la valeur minimale d'énergie surfacique de collage Es' et la valeur minimale de surface collée Sbt"n des bras tenseurs, nécessaires pour vérifier cette inégalité. Bien entendu, cette inégalité peut être précisée en utilisant 20 des expressions de l'énergie de collage et de l'énergie élastique plus détaillées, par exemple en intégrant le champ de contrainte dans tout le volume de la partie structurée collée, en tenant compte de la présence de la portion semiconductrice épitaxiée, au moyen par exemple d'un logiciel de calcul des contraintes à base par exemple d'élément finis tel que COMSOL Multiphysics®. 25 Ainsi, à titre illustratif, pour une portion semiconductrice de GeSn épitaxiée en accord de maille sur une portion contrainte de germination 40 en germanium d'une surface Sp, de 511m' présentant une déformation moyenne uniaxiale de 5,7%, d'épaisseur e de 300nm, le module Young étant égal à 100GPa environ, et les bras tenseurs 50 présentant une 3041812 19 déformation moyenne proche de la valeur résiduelle de 0,2%, et enfin pour une énergie surfacique de collage E, de 100mJ/m2, il ressort que la surface collée minimale Sbt des bras tenseurs est égale à environ 6550urn2. On remarque qu'en appliquant un traitement thermique à 600°C pendant quelques minutes à quelques heures, l'énergie surfacique de 5 collage hydrophobe E, passe à 1J/m2, ce qui permet alors d'obtenir une surface collée minimale Sbt"" des bras tenseurs d'environ 290urn2. De préférence, chacun des deux bras tenseur présente alors une surface collée minimale Sbrn de 145urn2. Ensuite, un renforcement du collage moléculaire de la partie structurée 11 solidaire de la surface libre 31 de la couche support 30 peut être nécessaire, de manière à obtenir une 10 valeur Es d'énergie surfacique de collage supérieure ou égale à la valeur minimale E,"" déterminée préalablement. Pour cela, on réalise un traitement thermique, par exemple sous forme d'un recuit de consolidation, dans lequel on soumet l'empilement à une température de recuit Tr pendant quelques minutes à quelques heures. A titre illustratif, la température de recuit peut être de 200°C appliquée pendant 2h, ce qui augmente ici 15 l'énergie surfacique de collage hydrophobe de 5mJ/m 2 à 100mJ/m2. La température de recuit est comprise entre une valeur minimale qui dépend notamment de la surface minimale collée Sbt"" de bras tenseurs que l'on souhaite conserver et une valeur maximale qui dépend notamment de la qualité cristallographique à préserver des différents matériaux de l'empilement. La valeur maximale de la température de recuit peut ainsi être 20 inférieure à la température de sublimation des différentes couches et portions présents. Ce traitement thermique peut être une sous-étape spécifique de recuit de consolidation réalisée à la suite de l'étape de croissance épitaxiale de la portion semiconductrice. En variante, et de manière avantageuse, ce traitement thermique n'est pas une sous-étape spécifique, mais est réalisé naturellement lors de l'étape de croissance épitaxiale. En effet, 25 la température d'épitaxie atteint une valeur supérieure ou égale à la température de recuit Tr mentionnée précédemment. A titre d'exemple, la température d'épitaxie peut être de 600°C alors que la valeur minimale de température de recuit est de 200°C. Ainsi, à la suite de l'étape d'épitaxie de la portion semiconductrice 60, la partie structurée 11 sur laquelle repose la portion épitaxiée 60 présente une valeur Es d'énergie surfacique de collage 3041812 20 supérieure ou égale à la valeur minimale minimale Es' prédéterminée. Une sous-étape spécifique de recuit de consolidation n'est alors pas nécessaire. Ainsi, on obtient une structure semiconductrice collée à la couche support 30 avec une énergie de collage Ec dont la valeur est supérieure ou égale à la valeur minimale 5 prédéterminée. On est alors en mesure de supprimer une partie des bras tenseurs 50 pour séparer la partie structurée 11 de la partie périphérique 12. Enfin, on retire, par gravure, une portion distale 51 des bras tenseurs 50 de manière à séparer, ou individualiser, la partie structurée 11 vis-à-vis de la partie périphérique 12. On supprime, par des opérations classiques de lithographie optique et/ou électronique et de 10 gravure, la portion distale 51 des bras tenseurs de manière à ce que la partie structurée 11 collée comporte une valeur de surface collée Sbt des bras tenseurs supérieure ou égale à la valeur minimale Sem déterminée préalablement. Par portion distale 51 des bras tenseurs, on entend la zone des bras tenseurs 50 éloignée de la portion contrainte 40 et formant le raccord avec la partie périphérique 12. Ainsi, la surface collée des bras tenseurs 50 est 15 suffisante pour que la partie structurée 11 collée présente une énergie de collage supérieure à son énergie élastique. Ainsi, on obtient une structure semiconductrice 1 à portion épitaxiée 60 sur une portion contrainte de germination 40 collée sur la couche support 30 dont la tenue mécanique est assurée. La structure semiconductrice 1 présente une qualité cristalline élevée, et la 20 portion épitaxiée 60 peut présenter ou non une déformation de sa structure cristallographique. La portion contrainte de germination 40 est solidarisée de la couche support 30 par collage moléculaire dont l'énergie de collage et la surface collée des bras tenseurs 50 permettent de figer le champ des contraintes. 25 Les figures 2a et 2b illustrent deux étapes du procédé décrit précédemment correspondant respectivement aux figures le et le. Sur la figure 2a est illustrée la partie structurée 11 collée par adhérence moléculaire à la surface rendue libre 31 de la couche support 30. La portion contrainte de germination 40 est reliée à la partie périphérique 12 de la couche de germination 10 par l'intermédiaire des bras tenseurs 50. Deux paires de bras tenseurs 50 3041812 21 de dimensions identiques sont représentées, ce qui induit une déformation biaxiale de la portion contrainte 40, d'intensité sensiblement égale selon les deux axes de déformation ici respectivement parallèles aux axes X et Y. En variante, chaque paire de bras tenseurs peut présenter des dimensions différentes, de manière à déformer la portion contrainte 40 5 avec une intensité différente suivant chacun des axes de déformation. La portion semiconductrice 60 est épitaxiée à partir de la surface de germination de la portion contrainte 40. Sur la figure 2b est illustrée la structure semiconductrice 1 à portion épitaxiée 60 sur la portion contrainte de germination 40, obtenue en séparant la partie structurée 11 de la partie périphérique 12, par gravure de la zone distale des bras tenseurs 10 50 faisant raccord avec la partie périphérique 12. Les figures 3a et 3b sont similaires aux figures 2a et 2b et s'en distinguent essentiellement en ce que la partie structurée 11 comportent une unique paire de bras tenseurs 50 assurant la mise en tension uniaxiale de la portion contrainte 40. Cette dernière subit alors une déformation uniaxiale suivant l'axe de déformation définie par l'agencement des bras 15 tenseurs 50 vis-à-vis de la portion contrainte 40. La figure 3a illustre la partie structurée 11 collée par adhérence moléculaire à la surface rendue libre 31 de la couche support 30, où les bras tenseurs 50 relient la portion contrainte 40 à la partie périphérique 12. La figure 3b illustre la structure semiconductrice 1 obtenue à partir de la partie structurée 11 collée en gravant la zone de raccord des bras tenseurs 50 à la partie périphérique (celle-ci étant 20 également supprimée). La figure 4 illustre un exemple de relation entre l'énergie surfacique de collage entre une surface de germanium et une surface de silicium en fonction de la température de recuit, dans le cas d'un collage de type hydrophile et d'un collage de type hydrophobe. Jusqu'à 600°C environ, l'énergie surfacique de collage présente une valeur inférieure dans le cas 25 hydrophobe que dans le cas hydrophile. La tendance s'inverse ensuite à partir de 600°C environ. Par ailleurs, dans le cas hydrophile, l'énergie surfacique augmente dès qu'un recuit à 100°C environ est appliqué, et l'on passe d'une énergie de l'ordre de 100mJ/m2 à température ambiante à 1J/m2 après un recuit à 200°C environ. Dans le cas hydrophobe, 3041812 22 on passe d'une énergie de l'ordre de 5mJ/m 2 à température ambiante à 100mJ/m2 après un recuit à 200°C environ. Les figures 5a à 5e illustrent un procédé de réalisation de la structure semiconductrice à 5 portion contrainte selon un second mode de réalisation. Ce procédé se distingue du premier mode de réalisation décrit en référence aux figures la à le essentiellement en ce que le collage moléculaire est de type hydrophile d'une part, et en ce que la gravure de la partie distale 51 des bras tenseurs 50 est effectuée avant épitaxie de la portion semiconductrice 60 d'autre part. 10 Les étapes de fourniture d'un empilement formé d'une couche de germination 10 solidaire d'une couche support 30 par une couche sacrificielle 20, puis la structuration de la couche de germination 10 de manière à former une partie structurée 11 et une partie périphérique 12 sont identiques à celles décrites précédemment, et ne sont pas détaillées ici davantage. La figure 5a illustre la réalisation d'une cavité 21 située sous la partie structurée 11, de 15 manière à suspendre la partie structurée 11 au-dessus d'une surface rendue libre 31 de la couche support 30. Comme mentionné précédemment, la cavité 21 peut être réalisée par gravure humide avec un flux de vapeur d'acide fluorhydrique (HF) faible de manière à graver la couche sacrificielle à une vitesse modérée de l'ordre de lOnm par minute. Plus précisément, le flux de vapeur peut, à titre d'exemple, comporter de l'acide fluorhydrique 20 à 15 torr de pression partielle, de l'alcool à 0,01 torr et de l'azote à 60 torr. Ainsi, on grave sur toute son épaisseur la partie de la couche sacrificielle 20 située sous la partie structurée 11. La partie structurée 11 est alors suspendue au-dessus de la surface rendue libre 31 de la couche support, formant ainsi une cavité 21. La figure 5b illustre une étape de traitement de surface de la partie structurée 11 et de la 25 surface libre 31 de la couche support, dans le but d'assurer ultérieurement le collage moléculaire hydrophile de ces éléments. Lors de cette étape, on traite la surface 13 de la partie structurée 11 en regard de la cavité 21 et la surface libre 31 de la couche support de sorte qu'elles soient formées chacune d'une couche mince 14, 15 d'oxyde ou de nitrure, d'une épaisseur de quelques nanomètres à quelques dizaines de nanomètres. 3041812 23 Selon une variante, la partie structurée 11 et la couche support 30 sont recouvertes, au niveau de la cavité 21, d'une couche mince d'oxyde 14, 15 réalisée par oxydation. Les couches minces d'oxyde 14, 15 peuvent être obtenues par mise à l'air libre de cette zone de l'empilement pendant une durée suffisante, par exemple 1h. Elles peuvent également 5 être obtenues par une technique d'oxydation par plasma 03, par exemple à température ambiante, voire par une technique d'oxydation par plasma 02, par exemple à une température de 250°C. Dans le cadre de l'exemple préféré, la partie structurée en germanium monocristallin présente une surface inférieure 13 formée d'une couche mince d'oxyde de germanium 14 d'une épaisseur de l'ordre de quelques nanomètres à quelques 10 dizaines de nanomètres, et la surface libre 31 de la couche support en silicium est formée d'une couche mince d'oxyde de silicium 15 d'une épaisseur également de l'ordre de quelques nanomètres à quelques dizaines de nanomètres. Selon une autre variante, la partie structurée 11 et la couche support 30 sont recouvertes, au niveau de la cavité 21, d'une couche mince d'oxyde ou de nitrure obtenue par une 15 technique de dépôt de couche mince. Les couches sont, par exemple, déposées par une technique du type ALD (pour Atomic Layer Deposition, en anglais) assisté ou non par plasma. Le matériau déposé peut être un oxyde ou un nitrure de silicium, Si02 ou Si3N4, voire être un oxyde d'hafnium Hf02, de titane Ti02, voire d'aluminium A1203, ou tout autre matériau adapté. Ainsi, dans le cadre de l'exemple préféré, la partie structurée 11 en 20 germanium monocristallin présente une surface inférieure 13 formée d'une couche mince, par exemple, d'oxyde de silicium d'une épaisseur de l'ordre de quelques dizaines de nanomètres, et la surface libre 31 de la couche support 30 en silicium est formée d'une couche mince d'oxyde de silicium d'une épaisseur également de l'ordre de quelques dizaines de nanomètres. 25 On obtient ainsi une partie structurée 11 sous forme d'une membrane suspendue qui comporte un matériau issue de l'oxydation ou de la nitruration effectuée au niveau de ses surfaces inférieure et supérieure. La surface inférieure 13 de la partie structurée et la surface libre 31 de la couche support présentent ici une rugosité inférieure ou égale à 10nm RMS environ, propice au collage moléculaire effectué lors d'une étape ultérieure. 3041812 24 La figure 5c illustre l'étape de mise en contact de la partie structurée 11 avec la surface libre 31 de la couche support. Pour cela, on immerge la partie structurée suspendue 11 dans une solution liquide, par exemple d'alcool ou d'eau déionizée acidifiée (pH proche de 2), puis on procède à l'évaporation du liquide. De préférence, on immerge la partie 5 structurée 11 dans une solution liquide d'azote (par exemple à une température de 70K environ) ou d'hélium (par exemple à une température de 4K environ), puis on procède à l'évaporation du liquide. Lors de la phase d'immersion ou d'évaporation, la membrane suspendue 11 vient naturellement au contact de la surface libre 31 de la couche support. L'utilisation d'hélium ou d'azote (ou de tout autre liquide adéquat), donc associée à une 10 diminution de la température préalablement à la mise en contact de la partie structurée 11 sur la couche support 30, permet de générer une mise en tension plus importante de la partie structurée 11. Ainsi, la partie structurée 11 repose sur la couche support 30, de sorte que la surface inférieure d'au moins une partie des bras tenseurs 50 est au contact avec la surface libre 31 de la couche support. La surface inférieure de la portion contrainte 40 peut 15 être au contact totalement, partiellement, voire n'être pas au contact avec la surface libre 31. La mise en contact de ces surfaces assure un collage direct de type hydrophile de la partie semiconductrice structurée sur la couche support. A température ambiante, comme l'illustre la figure 4, l'énergie de collage hydrophile est ici de l'ordre de 100mJ/m2. 20 La mise en contact correspond ici au contact de la surface inférieure 13 de la partie structurée avec la surface libre 31 de la couche support, ces surfaces étant formées de la couche mince 14, 15 obtenue par oxydation ou par dépôt. Ainsi, une couche 14, 15 d'un matériau intercalaire est présente entre le matériau composant principalement la partie structurée 11 et le matériau composant principalement la couche support 30. Cette couche 25 dite intercalaire 14, 15 présente une épaisseur de l'ordre de quelques dizaines de nanomètres à une ou plusieurs centaines de nanomètres. Elle est avantageusement diélectrique et peut ainsi assurer l'isolation électrique de la portion contrainte vis-à-vis de la couche support. 3041812 25 On effectue une étape de détermination de la valeur minimale d'énergie surfacique de collage ES"1, ici hydrophile, et la valeur minimale de surface collée Sbt"" des bras tenseurs, nécessaires pour que l'énergie de collage hydrophile de la partie structurée soit supérieure à l'énergie élastique de cette même partie structurée. 5 Ainsi, à titre illustratif, pour une portion contrainte de germanium de surface Spc de 5u.m2 présentant une déformation moyenne uniaxiale de 5,7%, d'épaisseur e de 300nm, le module Young étant égal à 100GPa environ, et les bras tenseurs présentant une déformation moyenne proche de la valeur résiduelle de 0,2%, et enfin pour une énergie surfacique de collage hydrophile Es de 1J/m2, la surface collée minimale Sbt"" des bras 10 tenseurs est d'environ 290um2. On effectue ensuite une étape de renforcement du collage moléculaire de la partie structurée 11 solidarisée de la surface libre 31 de la couche support, de manière à obtenir une valeur Es d'énergie surfacique de collage hydrophile supérieure ou égale à la valeur minimale ES"1 déterminée préalablement. Pour cela, on réalise un traitement thermique, 15 sous forme d'une sous-étape spécifique de recuit de consolidation, dans lequel on soumet l'empilement à une température de recuit Tr pendant quelques minutes à quelques heures. A titre illustratif, la température de recuit peut être de 200°C appliquée pendant 2h, ce qui augmente ici l'énergie surfacique de collage hydrophile de 100mJ/m2 à 1J/m2. En référence à la figure 5d, on retire, par gravure, une portion distale 51 des bras tenseurs 20 50 de manière à individualiser la partie structurée 11 vis-à-vis de la partie périphérique 12 de la couche de germination 10. Cette étape est similaire à l'étape décrite précédemment en référence à la figure le et n'est pas détaillée davantage ici. Ainsi, on obtient une partie structurée 11 à portion contrainte de germination 40 collée par adhérence moléculaire hydrophile sur la couche support 30, dont la tenue mécanique est assurée. Le procédé 25 selon le second mode de réalisation se distingue donc du premier mode de réalisation notamment par le collage hydrophile, dont l'intensité est supérieure à celle du collage hydrophobe jusqu'à des températures de recuit de l'ordre de 500°C à 600°C, et par la présence d'une couche 14, 15 d'un oxyde ou nitrure intercalaire à l'interface entre la partie structurée 11 et la couche support 30, dont la propriété diélectrique assure une isolation 3041812 26 électrique entre ces éléments. Ce matériau intercalaire, outre une fonction d'isolation électrique, peut également assurer une fonction d'évacuation de la chaleur éventuellement produite au niveau de la portion contrainte, dans le cas où cette dernière forme une couche émissive d'une source lumineuse. 5 En référence à la figure 5e, on forme une portion semiconductrice 60 par croissance épitaxiale sur la portion contrainte de germination 40. Pour cela, on dépose tout d'abord sur la partie structurée 11 un masque de croissance 61 de sorte qu'une surface de germination 62 de la portion contrainte de germination 40 soit exposée. L'épitaxie est ensuite effectuée de sorte que la portion semiconductrice 60 croisse à partir de la surface 10 de germination 62. Cette étape est similaire à celle décrite précédemment en référence à la figure le et n'est pas détaillée davantage. On obtient ainsi une structure semiconductrice 1 comportant une portion épitaxiée 60 sur une portion contrainte de germination 40 d'une partie structurée 11 collée par adhérence moléculaire hydrophile à la couche support 30. La présence du matériau intercalaire 15 diélectrique 14, 15 à l'interface entre la portion épitaxiée et la couche support permet notamment d'assurer une isolation électrique de la portion épitaxiée. On décrit maintenant différents dispositifs optoélectroniques comportant une portion semiconductrice, épitaxiée sur la portion contrainte de germination, obtenue par le 20 procédé selon l'invention décrit précédemment. A titre illustratif, les dispositifs optoélectroniques décrits par la suite comportent une portion semiconductrice en germanium-étain monocristallin épitaxiée de manière relaxée sur une portion contrainte de germination en germanium monocristallin collée sur une couche support en silicium. Bien entendu, les matériaux mentionnés ici ne le sont qu'à titre purement illustratif et 25 d'autres matériaux adaptés peuvent être utilisés. Les figures 6a et 6b représentent de manière schématique une vue en coupe de deux exemples d'un dispositif optoélectronique à émission de lumière non cohérente tel qu'une diode électroluminescente. 3041812 27 Sur la figure 6a, la diode électroluminescente comporte ici une structure semiconductrice 1 obtenue par le procédé de réalisation selon le second mode de réalisation, c'est-à-dire faisant intervenir un collage moléculaire hydrophile. La structure semiconductrice 1 comporte une portion semiconductrice 60 en germanium- 5 étain épitaxiée, ici en accord de maille, sur une portion contrainte de germination 40 mise en tension par des bras tenseurs 50. Elle est solidarisée à la couche support 30 par collage moléculaire hydrophile, ce qui se traduit par la présence d'un matériau intercalaire 14,15 ici un oxyde de silicium, situé à l'interface entre le germanium de la partie structurée 11 et le silicium de la couche support 30. La couche support 30 est ici une couche supérieure en 10 silicium d'un substrat de type SOI. Elle repose sur une couche d'oxyde 32 située entre la couche support 30 et une couche inférieure 33 épaisse de silicium. La portion semiconductrice 60 épitaxiée comporte une jonction PIN réalisée par implantation de dopants (phosphore et bore, dans le cas du germanium-étain) de manière à former une zone 63 dopée N voisine d'une zone 65 dopée P. Ici, une zone 64 intrinsèque 15 (non intentionnellement dopée) sépare les zones 63, 65 dopées N et P. La jonction PIN s'étend de manière sensiblement verticale au-travers de la portion semiconductrice, en direction de la portion contrainte 40. Par ailleurs, deux plots 71a, 71b d'un matériau électriquement conducteur sont présents au niveau des zones dopées 63, 65, formant des contacts électriques. La structure semiconductrice 1 peut comporter une couche 20 d'encapsulation (non représentée) qui recouvre la portion contrainte 40 et les bras tenseurs 50, ainsi que la portion épitaxiée 60. Dans cet exemple, la portion semiconductrice 60 a été épitaxiée sur la portion contrainte de germination 40 mais également sur la surface des bras tenseurs 50. Dans la mesure où les bras tenseurs 50 ne présentent pas la même déformation moyenne que celle de la 25 portion contrainte 40, la structure cristallographique de la portion épitaxiée 60 n'est alors pas homogène, selon que l'on considère la zone centrale située en regard de la portion contrainte 40 ou les zones latérales situées en regard des bras tenseurs 50. Il est alors avantageux que la jonction PIN et les contacts électriques soient situés au niveau de la zone 3041812 28 centrale de la portion épitaxiée 60, permettant ainsi de limiter les pertes lors de l'injection électrique. A titre d'exemple, la portion semiconductrice de germanium-étain de la diode présente une épaisseur moyenne de 300nm. La portion contrainte également une épaisseur moyenne 5 de 300nm. Elle présente une surface collée de l'ordre de quelques microns carrés, par exemple 111m', et une déformation moyenne biaxiale de 2% environ. Les bras tenseurs présentent une surface minimale collée de l'ordre de 30511m'. La structure semiconductrice est solidarisée par collage moléculaire hydrophile d'une valeur minimale de 1J/m2 obtenue à la suite d'un recuit de consolidation à une température de 200°C environ pendant une 10 durée suffisante de quelques minutes à quelques heures. La diode électroluminescente peut être obtenue de la manière suivante. On réalise tout d'abord la structure semiconductrice 1 par le procédé selon le second mode de réalisation, puis on réalise les zones dopées 63, 65 par implantation d'impuretés, par exemple du phosphore et du bore dans le cas du germanium-étain. Les contacts électriques 71a, 71b 15 sont ensuite réalisés. Une couche d'encapsulation est ensuite déposée puis aplanie par une technique de polissage mécano-chimique de type CMP (pour Chemical Mechanical Polishing, en anglais) puis localement gravée de manière à rendre accessibles les contacts électriques. La figure 6b illustre une variante de la diode électroluminescente illustrée sur la figure 6a, 20 qui s'en distingue essentiellement en ce qu'une jonction PIN s'étend de manière sensiblement parallèle au plan de la couche support. La portion semiconductrice épitaxiée 60 est structurée dans son épaisseur, de manière à présenter une partie inférieure 63 dopée selon un premier type de conductivité, ici de type P, reposant sur la portion de germination 40 collée à la couche support 30. Sur la partie 25 inférieure dopée P repose une partie supérieure 65 dopée selon un second type de conductivité, ici de type N. Une partie intrinsèque 64 est située entre la partie supérieure 65 dopée N et la partie inférieure 63 dopée P, et présente ici des dimensions dans le plan (X,Y) sensiblement identiques à celles de la partie supérieure 65. Ainsi, les parties dopées P et N et la partie intrinsèque forment ensemble une jonction PIN qui s'étend suivant un 3041812 29 plan sensiblement parallèle au plan (X,Y). Deux plots 71a, 71b d'un matériau électriquement conducteur, formant des contacts électriques, sont disposés sur la partie supérieure 65 dopée N et sur une zone libre de la partie inférieure 63 dopée P. A titre d'exemple, la partie inférieure 63 de la portion épitaxiée présente une épaisseur de 5 l'ordre de 200nm, et un niveau de dopage de l'ordre de 2.1019 cm-3. La partie intrinsèque 64 présente une épaisseur ici de l'ordre de 100nm et la partie supérieure 65 une épaisseur de l'ordre de 200nm et un niveau de dopage de l'ordre de 2.1019 cm-3. La partie inférieure 63 de la portion épitaxiée présente une surface collée de l'ordre de quelques microns carrés, par exemple 111m', et la portion contrainte 40 présente une déformation moyenne 10 biaxiale de 2% environ. Les bras tenseurs 50 présentent une surface collée de l'ordre de 30011m'. La structure semiconductrice 1 est solidarisée par collage moléculaire hydrophile d'une valeur minimale de 1J/m2 obtenue à la suite d'un recuit de consolidation à une température de 200°C environ pendant une durée suffisante de quelques minutes à quelques heures. 15 Les parties dopées de la portion épitaxiée peuvent avoir été réalisée lors de la croissance épitaxiale de la portion semiconductrice de germanium-étain. De manière alternative, elles peuvent être obtenues après réalisation de la structure semiconductrice, par des étapes d'implantation des impuretés dopantes à différentes profondeurs. 20 Les figures 7a à 7f représentent de manière schématique en vue en coupe différentes étapes d'un exemple de procédé de réalisation d'une source laser dans laquelle la cavité optique est réalisée au niveau de la couche support. Dans cet exemple, on réalise, par exemple par épitaxie RP-CVD (pour Reduced Pressure Chemical Vapor Deposition, en anglais), une couche 2 d'un matériau semiconducteur, ici 25 du germanium, sur un substrat 3 de silicium (figure 7a). On recouvre ensuite la couche de germanium d'une couche d'oxyde 4 puis on implante des ions H+ dans la couche de germanium (trait pointillé sur la figure 7b). On réalise ensuite une couche en silicium destinée à former la couche support 30, ici sous forme d'un substrat SOI, dans laquelle on réalise au niveau de sa surface 31, deux miroirs de Bragg 73a, 73b (ou des éléments 3041812 optiques équivalents) destinés à former une cavité optique. La surface 31 de la couche support est ensuite recouverte d'une couche d'oxyde. On solidarise le substrat SOI ainsi obtenu avec la surface de la couche d'oxyde 4 (figure 7c). On effectue la rupture de la couche de germanium 2 au niveau de la zone d'implantation d'ions et on obtient ainsi un 5 empilement d'une couche de germination 10 de germanium solidaire d'une couche support 30 en silicium par l'intermédiaire d'une couche sacrificielle 20 en oxyde de silicium. Les deux miroirs de Bragg 73a, 73b sont enterrés dans la couche support 30 au niveau de l'interface avec la couche sacrificielle 20 (figure 7d). On obtient ensuite une structure semiconductrice 1 par croissance épitaxiale, ici en accord de maille, d'une portion 10 semiconductrice sur une partie structurée 11 individualisée issue de la couche de germination 10 à partir du procédé selon le second mode de réalisation. Les miroirs de Bragg sont situés ici de part et d'autre de la portion semiconductrice et forme une cavité optique au niveau de laquelle la portion est placée (figure 7e). Les miroirs de Bragg 73a, 73b peuvent ainsi être disposés en regard ou non des bras tenseurs 50. Alternativement, 15 la cavité optique peut être formée par un unique réseau de Bragg situé en regard de la portion semiconductrice tout en comportant un défaut de périodicité du réseau formant une cavité en X/4, X étant la longueur d'onde du faisceau lumineux destiné à être émis par la source de lumière. On réalise ensuite une jonction PIN dans la portion semiconductrice, la jonction comportant une partie dopée N et une partie dopée P, ici séparées l'une de 20 l'autre par une partie intrinsèque (non intentionnellement dopée). La jonction PIN s'étend ici suivant l'épaisseur de la portion semiconductrice (figure 7e). On réalise enfin des contacts électriques 71a, 71b respectivement sur la partie dopée 63 et la partie dopée 65 et on dépose une couche d'encapsulation 72, par exemple en oxyde de silicium, qui recouvre la structure semiconductrice 1 tout en laissant accessible les contacts électriques 25 71a, 71b (figure 7f). Par ailleurs, la couche support peut avoir été préalablement structurée de manière à former le coeur d'un guide d'onde entourée d'une gaine formée par l'oxyde de silicium, le coeur s'étend sensiblement en regard de la portion contrainte et de la portion semiconductrice épitaxiée. 3041812 31 Des modes de réalisation particuliers viennent d'être décrits. Différentes variantes et modifications apparaîtront à l'homme du métier. Ainsi, les dispositifs optoélectroniques décrits précédemment le sont à titre uniquement illustratifs. D'autres dispositifs optoélectroniques peuvent être réalisés, par exemple des 5 sources laser à pompage optique ou électrique, avec ou non jonction PN, PIN, des diodes électroluminescentes, voire des photodétecteurs. Par ailleurs, comme mentionné précédemment, l'étape d'individualisation de la partie structurée 11 vis-à-vis de la partie périphérique 12 peut être effectuée avant ou après l'étape de croissance épitaxiale de la portion semiconductrice 60 sur la portion contrainte 10 de germination 40. Enfin, de manière avantageuse, une pluralité de structures semiconductrices 1 peuvent être réalisées de manière simultanée par épitaxie de portions semiconductrices 60 distinctes sur des portions contraintes de germination 40 formées à partir de la même couche de germination 10. Les structures semiconductrices sont alors adjacentes et 15 séparées les unes des autres. Ainsi, chaque structure semiconductrice est distincte de ses voisines, c'est-à-dire non rattachée à la partie périphérique correspondante de la même couche de germination. 20 REVENDICATIONS1. Procédé de formation d'une portion semiconductrice (60) par croissance épitaxiale sur une portion contrainte de germination (40), comportant les étapes dans lesquelles : i) on fournit un empilement formé d'une couche de germination (10) recouvrant une couche sacrificielle (20) disposée sur une couche support (30) ; ii) on structure la couche de germination (10) de manière à former une partie structurée (11) et une partie périphérique (12), la partie structurée (11) comportant une portion centrale (40) reliée à la partie périphérique (12) ; iii) on réalise une cavité (21) sous la partie structurée (11) en rendant libre une surface (31) de la couche support (30) située en regard de la partie structurée (11), la portion centrale (40), dite portion contrainte de germination, étant alors contrainte ; iv) on forme la portion semiconductrice (60) par croissance épitaxiale sur la portion contrainte de germination (40) ; caractérisé en ce que, lors de l'étape iii), on réalise en outre une mise en contact de la partie structurée (11) avec ladite surface libre (31) de manière à rendre solidaire la partie structurée (11) de ladite surface libre (31). 2. Procédé selon la revendication 1, dans lequel, lors de l'étape ii), la portion de germination (40) est contrainte de sorte que, lors de l'étape iv), la portion semiconductrice (60) est épitaxiée de manière sensiblement relaxée. 3. Procédé selon la revendication 1 ou 2, dans lequel, lors de l'étape ii), la portion centrale (40) est reliée à la partie périphérique (12) par au moins deux portions latérales (50) opposées l'une à l'autre vis-à-vis de la portion centrale (40), de sorte que, lors de l'étape iii), la portion centrale (40) est contrainte par les portions latérales (50). 4. Procédé selon la revendication 3, dans lequel l'étape iv) comporte une sous-étape préalable dans laquelle on dépose un masque de croissance (61) sur la partie structurée (11) de manière à recouvrir les portions latérales (50) et à rendre libre une surface (62) de 3041812 33 la portion centrale de germination (40), dite surface de germination, la portion semiconductrice (60) étant formée à partir de la surface de germination (62). 5. Procédé selon la revendication 3 ou 4, dans lequel, à la suite de l'étape iii), la partie structurée (11) est solidaire de la surface libre (31) de la couche support (30) par collage 5 moléculaire, et dans lequel on effectue les sous-étapes suivantes : a)on détermine une valeur minimale d'énergie de collage moléculaire de la partie structurée (11) sur la couche support (30), ainsi qu'une valeur minimale de surface collée des portions latérales (50) sur la couche support (30), ces valeurs minimales étant telles que ladite énergie de collage moléculaire est supérieure à une énergie 10 élastique de la partie structurée (11) ; b)on effectue, après l'étape iii) ou iv), un recuit de consolidation à une température de recuit telle que l'énergie de collage moléculaire présente une valeur supérieure ou égale à ladite valeur minimale préalablement déterminée ; puis c) on grave une partie distale (51) des portions latérales (50) vis-à-vis de la portion 15 contrainte de germination (40), de sorte que la surface collée des portions latérales (50) présente une valeur supérieure ou égale à ladite valeur minimale préalablement déterminée. 6. Procédé selon la revendication 5, dans lequel on réalise l'étape c) de gravure après l'étape iv) de croissance épitaxiale au cours de laquelle on effectue l'étape b) de recuit de 20 consolidation. 7. Procédé selon la revendication 5 ou 6, dans lequel, lors de l'étape c), on grave une partie distale (51) des portions latérales (50) formant raccord avec la partie périphérique (12) de la couche de germination (10). 8. Procédé selon la revendication 7, dans lequel, à la suite de l'étape c), la partie 25 structurée (11) présente une face supérieure opposée à la couche support (30) sensiblement plane. 3041812 34 9. Procédé selon l'une quelconque des revendications 5 à 8, dans lequel, lors de l'étape iii), on réalise la cavité (21) et la mise en contact par gravure par HF en phase vapeur éventuellement suivie par le dépôt puis l'évaporation d'un liquide au niveau de la cavité, et dans lequel, lors de l'étape b) la température de recuit est sensiblement supérieure ou 5 égale à 200°C. 10. Procédé selon l'une quelconque des revendications 5 à 8, dans lequel, lors de l'étape iii), on réalise une oxydation ou une nitruration de ladite surface libre (31) et d'une surface de la partie structurée (11) orientée vers la surface libre, et dans lequel, lors de l'étape b) la température de recuit est sensiblement supérieure ou égale à 100°C. 10 11. Procédé selon la revendication 10, dans lequel, à la suite de l'étape iii), une couche diélectrique (14, 15), issue de ladite oxydation ou nitruration réalisée, est formée à l'interface entre la partie structurée (11) et la couche support (30), qui présente une épaisseur de préférence supérieure ou égale à 10nm. 12. Procédé selon l'une quelconque des revendications précédentes dépendant de la 15 revendication 3, dans lequel, lors de l'étape ii), la structuration des portions latérales (50) est réalisée de sorte que, lors de l'étape iii), la portion contrainte de germination (40) présente une déformation uniaxiale ou biaxiale. 13. Procédé selon l'une quelconque des revendications précédentes, dans lequel la portion semiconductrice épitaxiée (60) comporte au moins une partie dopée (63, 65) avec 20 un niveau de dopage supérieur ou égal à 2.1018 cm-3. 14. Procédé de réalisation d'un dispositif optoélectronique comportant une portion semiconductrice (60) obtenue par le procédé selon l'une quelconque des revendications 1 à 13, dans lequel on réalise une jonction PN ou PIN (63, 64, 65) dans la portion semiconductrice, la jonction s'étendant de manière sensiblement orthogonale ou parallèle 25 au plan de la couche support (30). 15. Procédé de réalisation d'un dispositif optoélectronique comportant une portion semiconductrice obtenue par le procédé selon l'une quelconque des revendications 1 à 13, 3041812 35 dans lequel on réalise une cavité optique dans laquelle est située la portion semiconductrice (60) dont le matériau est adapté à former un milieu à gain, le dispositif obtenue étant adapté à émettre un faisceau lumineux cohérent. 16. Structure semiconductrice (1) comportant une portion semiconductrice (60) 5 épitaxiée sur une portion contrainte de germination (40) solidaire par adhérence moléculaire d'une couche support (30).